(57)【要約】【課題】高い伸縮特性を有するシートを好適に製造することができるシートの加工装置を提供すること。【解決手段】本発明のシートの製造方法は、互いに噛み合う歯溝２０、３０が回転軸方向に沿うように周面部に設けられた一対のロール２、３を回転させ、それらの噛み合い部分に基材シート１０を供給し、基材シート１０に延伸加工を施す工程を具備している。基材シート１０の流れ方向にその破断荷重の１０〜９０％の張力を加えながら基材シート１０をロール２、３間に供給する。【選択図】図１
2008038304.tif 000002
【特許請求の範囲】
【請求項１】
互いに噛み合う歯溝が回転軸方向に沿うように周面部に設けられた一対のロールを回転させ、それらの噛み合い部分に基材シートを供給し、該基材シートにその流れ方向に延伸加工を施す工程を具備しているシートの製造方法であって、
前記基材シートの流れ方向にその破断荷重の１０〜９０％の張力を加えながら前記噛み合い部分に前記基材シートを供給するシートの製造方法。
【請求項２】
加工済みの基材シートをその流れ方向に張力を加えながら前記ロール間から引き出す請求項１に記載のシートの製造方法。
【請求項３】
前記一対のロールを前記基材シートの流れ方向に複数配置し、該基材シートに前記延伸加工を繰り返し施す請求項１又は２に記載のシートの製造方法。
【請求項４】
前記基材シートが不織布からなり、前記延伸加工によって該基材シートの流れ方向に伸縮性を付与する請求項１〜３の何れかに記載のシートの製造方法。
【請求項５】
請求項１に記載のシートの製造方法を実施するためのシートの加工装置であって、
互いに噛み合う歯溝が回転軸方向に沿うように周面部に設けられた一対のロールと、前記ロール間に供給される基材シートの流れ方向に張力を加える張力付加手段とを備えているシートの加工装置。
【請求項６】
加工済みの基材シートの流れ方向に張力を加えながら前記ロール間から引き出して搬送する搬送手段を備えている請求項５に記載のシートの加工装置。
【請求項７】
前記一対のロール間に供給される基材シートの流れ方向の滑りを防ぐ滑り防止手段を備えている請求項５又は６に記載のシートの加工装置。
【発明の詳細な説明】
【技術分野】
【０００１】
本発明は、延伸加工を施す工程を具備するシートの製造方法及びそれに使用されるシートの加工装置に関する。
【背景技術】
【０００２】
互いに噛み合う歯溝が回転軸方向に沿うように周面部に設けられた一対のロールを備えた加工装置を使用し、該ロールを回転させてそれらの噛み合い部分に不織布等のシートを供給し、該シートに加工を施す技術が種々提案されている（例えば、下記特許文献１〜４参照）。
【０００３】
【特許文献１】特表２００２−５０１１２７号公報
【特許文献２】特開２００１−３２８１９１号公報
【特許文献３】特開２００３−７３９６７号公報
【特許文献４】特開２００４−１７４２３４号公報
【発明の開示】
【発明が解決しようとする課題】
【０００４】
ところで、これらの技術のように歯溝を有する一対のロール間にシートを通して延伸加工を施す場合、歯溝の深さを深くすれば、延伸倍率が高い加工を施すことができるが、ロール同士を噛み合わせて回転させる必要があるため、高い延伸倍率で延伸加工を施すには歯溝の形状からくる制限があり、高い伸縮性の付与や深い凹凸形状等の加工を施すことが困難であった。
【０００５】
従って本発明は、高い伸縮特性を有するシートの製造方法及びそれに使用されるシートの加工装置を提供することを目的とする。
【課題を解決するための手段】
【０００６】
本発明者らは、互いに噛み合う歯溝が回転軸方向に沿うように周面部に設けられた一対のロールを使用した延伸加工方法について検討した結果、搬送張力よりも高い張力をかけた状態でロールの間を通すと、従来に比べて高い伸縮特性（小さい力でも伸び易い）を有したシートが得られることを知見し、本発明を完成するに至った。
【０００７】
本発明は、互いに噛み合う歯溝が回転軸方向に沿うように周面部に設けられた一対のロールを回転させ、それらの噛み合い部分に基材シートを供給し、該基材シートにその流れ方向に延伸加工を施す工程を具備しているシートの製造方法であって、前記基材シートの流れ方向にその破断荷重の１０〜９０％の張力を加えながら前記噛み合い部分に前記基材シートを供給するシートの製造方法を提供することにより、前記目的を達成したものである。
【０００８】
また、本発明は、前記本発明のシートの製造方法を実施するためのシートの加工装置であって、互いに噛み合う歯溝が回転軸方向に沿うように周面部に設けられた一対のロールと、前記歯溝の噛み合い部分に基材シートを供給するシートの供給手段と、前記ロール間に供給されるシートに張力を加える張力付加手段とを備えているシートの加工装置を提供するものである。
【発明の効果】
【０００９】
本発明によれば、従来にない高い伸縮特性を有するシートを好適に製造することができる。
【発明を実施するための最良の形態】
【００１０】
以下、本発明をその好ましい実施形態に基づき、図面を参照しながら説明する。
図１及び２は本発明のシートの加工装置（以下、単に加工装置ともいう。）の一実施形態を模式的に示したものである。
【００１１】
図１に示すように、本実施形態の加工装置１は、互いに噛み合う歯溝が回転軸方向に沿うように周面部に設けられた一対のロール２、３と、加工する基材シート１０の流れ方向の滑りを防ぐ滑り防止手段４と、ロール２、３による加工前後の基材シート１０の流れ方向に張力を加える張力付与手段５、６を備えている。加工装置１は、ロール２、３が回転されているときにそれらの噛み合い部分に供給された基材シート１０にその流れ方向に延伸加工を施して伸縮性を付与する。本実施形態の加工装置１では、ロール２、３は同じ形態のロールで構成されている。ロール２、３に互いに噛み合う歯溝が回転軸方向に沿うように周面部に設けられているとは、図１に示すように、ロール２、３の回転軸と、歯２０、３０がロール２、３の幅方向に延びる方向とが、それぞれ平行になるように周面部に設けられ、歯２０と歯２０、又は歯３０と歯３０の間が溝になっていて、噛み合い部分では、互いのロールの歯が互いの溝に噛み合うように設けられていることを意味する。
【００１２】
図２に示すように、各ロール２、３における隣接する歯２０、３０どうしのピッチＰは、１．０ｍｍ〜５．０ｍｍであり、前記各歯の幅Ｗが前記ピッチの１／２未満であり、且つ前記歯の高さＨは隣接する歯のピッチ以上であることが好ましい。各ロールにおける歯溝の形態が斯かる範囲であり、これらロール２、３間に供給されるシートに従来にない高い伸縮性を付与することができる。ここで、ロールにおける隣接する歯どうしのピッチとは、１つの歯の中心線とそれと隣り合う歯の中心線との距離をいう。ロールの歯の幅とは、１つの歯の幅をいう。歯の幅は均等でなく、歯の根元から歯の先端に向って細くなる台形型の歯であってもよい。ロールの歯の高さとは、歯の根元から先端までの長さをいう。
【００１３】
各ロール２、３における隣接する歯どうしのピッチＰは、伸びの均一化を考慮すると、１．５〜３．５ｍｍが好ましく、２．０〜３．０ｍｍがより好ましい。また、各ロール２、３における歯の幅Ｗは、歯の強度を考慮すると、歯どうしのピッチの１／４〜１／２が好ましく、１／３〜１／２がより好ましい。さらに、各ロールの歯の高さＨは、材料に伸縮性を与えるためには延伸倍率を高くすることを考慮すると、歯のピッチが例えば２．０ｍｍの場合は２．０（ピッチの１．０倍）〜４．０（ピッチの２．０倍）ｍｍが好ましく、２．５（ピッチの１．２５倍）〜３．５（ピッチの１．７５倍）ｍｍがより好ましい。
【００１４】
また、各ロール２、３における歯２０、３０の先端の角部は、材料が角部でダメージが与えられないように、面取りしておくのが好ましい。面取りの曲率半径は０．１〜０．３ｍｍが好ましい。
【００１５】
ロール２、３の歯２０、３０の噛み合い深さＤは材料に伸縮性を与えるために延伸倍率を高くすることを考慮すると、１．０ｍｍ以上が好ましく、２．０ｍｍ以上がより好ましい。ここで、歯の噛み合い深さとは、ロール同士を噛み合わせて回転させるとき、隣接する歯の重なり合う長さをいう。
【００１６】
ロール２、３は、何れか一方の回転軸に駆動手段（図示せず）からの駆動力が伝達されることによって噛み合って回転する。ロール２、３の各軸に歯２０、３０とは別に、一般的な、ＪＩＳ  Ｂ１７０１に規定されているギアを駆動伝達用のギアとして取り付けてもよい。それによって、ロール２、３の歯２０、３０が噛み合うのではなく、これらのギアが噛み合うことによって、ロール２、３に駆動が伝達され、ロール２、３を回転させることができる。この場合、ロール２、３の歯２０、３０は接触することはない。
【００１７】
図１に示すように、滑り防止手段４は、ロール２と接触したロール４１、４２を具備している。ロール４１、４２はゴムロールで構成されており、それらの周面部をロール２に押し当てることで、その間を通過する材料の滑りや収縮を抑制することができるので、結果として延伸加工を行うロール２、３間を通過する基材シート１０の滑りや収縮を抑制することができる。本発明では、後述するように、基材シート１０に高い張力をかけた状態でロール２、３間を通過させることでも、基材シート１０の滑りや収縮を抑制できるので、滑り防止手段４による上述の効果は、より一層高められる。ロール４１、４２はロール３に周面部を押し当てるように配置することもでき、これにより、上記同様の効果を奏させることができる。滑り防止手段４のほかの例としては、一方のロールにその周面部において開孔する吸引路を設け、該吸引路を通して加工済みのシートを吸引する吸引手段を付設することで、材料の滑り若しくは収縮を抑制することもできる。
【００１８】
本実施形態においては、張力付与手段５は、ロール２、３の上流側に配された一組のニップロール５１、５２と、ニップロール５１、５２とロール２、３との間の搬送経路上に配された張力検出器（図示せず）と、該張力検出器の検出出力に基づいてニップロール５１、５２の周速度を制御する制御部（図示せず）とを備えており、前記張力検出器の検出出力に基づいてニップロール５１、５２の周速度をロール２、３の周速度に対して所定速度に調整し、ロール２、３間に供給される基材シート１０に所望の張力を付与する。前記制御部による具体的な制御方法としては、所望の張力よりも大きな張力を検出した場合、ロール５１、５２の周速度を微増することによって、この区間の張力を小さくすることによって、所望の張力に近づくよう調整する。所望の張力より小さい張力を検出した場合、ロール５１、５２の周速度を微減することによって、この区間の張力を大きくすることによって、所望の張力に近づくよう調整する。
【００１９】
張力付与手段６は、ロール２、３の下流側に配された一組のニップロール６１、６２と、ニップロール６１、６２とロール２、３との間の搬送経路上に配された張力検出器（図示せず）と、該張力検出器の検出出力に基づいてニップロール６１、６２の周速度を制御する制御部（図示せず）とを備えており、前記張力検出器の検出出力に基づいてニップロール６１、６２の周速度をロール２、３の周速度に対して所定速度に調整し、加工済みの基材シートに所望の張力を付与する。前記制御部による具体的な制御は、前述の張力付与手段５における制御と同様に行われる。
【００２０】
加工装置１は、制御手段（図示せず）を備えており、該制御手段は、前記駆動手段や滑り防止手段４を所定の動作シーケンスに従って制御する。
【００２１】
本実施形態の加工装置１によれば、延伸倍率が好ましくは５０％以上、特に好ましくは１００〜４００％という高い延伸倍率の延伸加工を行うことができる。ここで、延伸倍率とは（歯溝を有するロールの噛み合いによって材料が延伸された時の長さ−該ロールの噛み合いによって延伸する前の材料長さ）／（該ロールの噛み合いによって延伸する前の材料長さ）×１００（％）のことをいう。
【００２２】
次に、本発明のシートの製造方法の一実施形態を、前記実施形態の加工装置１を用いて基材シートに加工を施す工程を具備するシートの製造方法に基づいて説明する。
【００２３】
図１に示すように、加工装置１における一対のロール２、３を回転させながらそれらの噛み合い部分に基材シート１０を供給する。そして、図３に示すように、ロール２、３間において、基材シート１０に延伸加工を施す。
【００２４】
基材シート１０に張力を与えることによって、より効果的に伸縮性を付与する観点から、加工前の基材シート１０にニップロール５１、５２によってその流れ方向に張力を加えた状態でロール２、３間に供給する。供給する基材シート１０に加える張力は、加工前の基材シートの流れ方向に破断荷重の１０％〜９０％、好ましくは２０％〜８０％とする。以下に示す基材シート１０の破断荷重が例えば、１００ｍｍ幅あたり約６０Ｎの場合は、延伸加工前に加える張力は１００ｍｍ幅あたり６〜５４Ｎが好ましく１００ｍｍ幅あたり１２〜４８Ｎがより好ましい。従来の搬送張力は、１００ｍｍ幅あたり３〜５Ｎなので、高い張力をかけた状態で延伸加工を施すことになる。
また、加工済みの基材シート１０にニップロール６１、６２によって張力を加えて前記ロール間から引き出すことが好ましい。供給する基材シート１０に加える張力は、加工後の基材シートの流れ方向に加工後の基材シートの破断荷重の５％〜８０％加えることが好ましく、１０％〜７０％加えることがより好ましい。材料の破断荷重は延伸加工前に比べて、加工後では小さくなる。また、延伸加工によって伸縮性を付与された加工済み基材シート１０はわずかな張力でも伸びやすい。そのような観点から、加工済みの基材シート１０に加える張力を加工前の基材シート１０に加える張力よりも弱くすることが好ましい。
【００２５】
加工を施す基材シート1０の材質に特に制限はないが、加工装置１による延伸加工によ
りもたらされる効果をより一層奏させる上で、伸縮性を有する不織布が好ましく、特に、弾性繊維層の少なくとも一面に、実質的に非弾性の非弾性繊維層が配され、両繊維層は、弾性繊維層の構成繊維が繊維形態を保った状態で、繊維交点の熱融着によって全面接合されており、非弾性繊維層の構成繊維の一部が弾性繊維層に入り込んだ状態、及び／又は、弾性繊維層の構成繊維の一部が非弾性繊維層に入り込んだ状態になっている伸縮性不織布（以下、伸縮性複合不織布という。）が好ましい。また、弾性繊維と非弾性繊維の接合をより強固にするため、エンボス加工を施した伸縮性複合不織布がより好ましい。
【００２６】
非弾性繊維層の厚みは、弾性繊維層の厚みの１．２〜２０倍が好ましく、且つ坪量は非弾性繊維層よりも弾性繊維層の方が高くなっていることが好ましい。また、弾性繊維層の構成繊維の繊維直径が、非弾性繊維層の構成繊維の繊維直径の１．２〜５倍であり、且つ１０〜１００μｍであることが好ましい。
【００２７】
前記弾性繊維層の構成繊維は、チレン系エラストマー、ポリオレフィン系エラストマー、ポリエステル系エラストマー又はポリウレタン系エラストマー等の熱可塑性エラストマーからなる繊維であることが好ましい。また、非弾性繊維層の構成繊維は、非弾性繊維層を構成する繊維としては、ポリエチレン（ＰＥ）、ポリプロピレン（ＰＰ）、ポリエステル（ＰＥＴやＰＢＴ）、ポリアミド等からなる短繊維からなる繊維が好ましい。
【００２８】
上述のような構成の基材シートに加工装置１を用いて、上述のような高い張力を与えるとともに延伸倍率が２００％を超えるような高い延伸加工を施すことによって、伸度が８０〜１６０％（１００ｃＮ／２５ｍｍ荷重負荷時）といった高い伸縮性を有するシートを連続的に製造することができる。ここで、伸度とは（引っ張り荷重を与えた後の材料長さ−引っ張り荷重を与える前の材料長さ）／（引っ張り荷重を与える前の材料長さ）×１００（％）のことをいう。
【００２９】
上述の基材シート１０のほか、以下に説明する積層シート及び単層の繊維シートを基材シートとして用いることが高い伸縮性を得る上で好ましい。
【００３０】
前記積層シートとしては、図４（ａ）及び（ｂ）に示すように、弾性伸縮性を有する第１繊維層（弾性層）１１の両面に、それぞれ実質的に非弾性の第２及び第３繊維層（非弾性繊維層）１２，１３が積層されており、これらが規則的なパターンで、部分的に接合されている積層シート１０Ａが挙げられる。
【００３１】
斯かる積層シート１０Ａは、第１のカード機から供給されて一方向（流れ方向，ＭＤ）に連続搬送されている繊維ウエブ（第３繊維層）上に、繊維成形機により成形された弾性繊維を供給して、該繊維ウエブ上に、弾性繊維からなる層（第１繊維層）を連続的に形成し、更にその上に、第２のカード機から供給される繊維ウエブ（第２繊維層）を連続的に供給した後、得られた３層構造の積層シートに対して、エアースルー方式のドライヤーにより熱風処理を施し、熱風処理後の積層シートに対して、周面にエンボス用凸部が規則的に配置されたエンボスロール及びそれに対向配置されたアンビルロールを備えたエンボス装置により熱エンボス加工を施すことによって得ることができる。これにより、図４に示すように、接合部１４が規則的なパターンで形成された積層シートが得られる。
【００３２】
上述した積層シートの製造方法においては、ドライヤーによる熱風処理を、弾性繊維と非弾性繊維との熱融着や繊維の入り込みを目的として行っているが、斯かる熱風処理は省略することもできる。
【００３３】
前記第１繊維層（弾性層）１１は、伸ばすことができ且つ伸ばした力から解放したときに収縮する性質を有するものであり、少なくとも面と平行な一方向において、１００％伸張後に収縮させたときの残留歪みが２０％以下であることが好ましく、さらに好ましくは１００％伸張後に収縮させたときの残留歪みが１０％以下であることがより好ましい。これらの値は、少なくとも、ＭＤ方向及びＣＤ方向の何れか一方において満足することが好ましく、両方向において満足することがより好ましい。最大伸度は３０〜５００％、特に３００〜５００％であることが好ましい。
【００３４】
第１繊維層（弾性層）１１は、弾性材料からなる弾性繊維を含むものが好ましい。弾性材料としては、熱可塑性エラストマー、ゴム、エチレン・プロピレン共重合体等が挙げられ、これらの中でも、比較的容易に繊維状の弾性体が成形できる点から、熱可塑性エラストマーが好ましい。熱可塑性エラストマーとしては、ポリウレタン、スチレン系（ＳＢＳ，ＳＩＳ，ＳＥＢＳ，ＳＥＰＳ等）、オレフィン系（エチレン、プロピレン、ブテン等の共重合体等）、塩化ビニル系、ポリエステル系等を挙げることができる。これらは一種を単独で又は２種以上を組み合わせて用いることができる。
【００３５】
第１繊維層１１中の、弾性材料からなる弾性繊維の含有率は、５０〜１００重量％、特に、７５〜１００重量％であることが好ましい。第１繊維層１１の弾性繊維樹脂にポリエチレン、ポリプロピレン、ポリエステル（ＰＥＴやＰＢＴ）、ナイロン等の非弾性樹脂や有機又は無機顔料、各種添加剤（酸化防止剤、可塑剤、等）を含むこともできる。また、第１繊維層中に非弾性繊維、有機又は無機顔料を含むことができる。
弾性層としては、繊維層からなるものに代えて、フィルム状のもの、ネット状のもの等を用いることもできる。フィルムやネットの形成材料としては、上記各種の弾性材料を用いることができる。
【００３６】
第２及び第３繊維層（非弾性繊維層）１２、１３は、伸張性を有するが、実質的に非弾性のものである。ここでいう、伸張性は、構成繊維自体が伸張する場合と、構成繊維自体は伸張しなくても、繊維同士の交点において熱融着していた両繊維同士が離れたり、繊維同士の熱融着等により複数本の繊維で形成された立体構造が構造的に変化したり、構成繊維がちぎれたりして、繊維層として伸張する場合の何れであっても良い。
【００３７】
非弾性繊維層を構成する繊維としては、ポリエチレン、ポリプロピレン、ポリエステル（ＰＥＴやＰＢＴ）、ナイロン等やポリ乳酸等の生分解樹脂からなる繊維等が挙げられる。非弾性繊維層を構成する繊維は、短繊維でも長繊維でも良く、親水性でも撥水性でも良い。また、芯鞘型の複合繊維、分割繊維、異形断面繊維、捲縮繊維、熱収縮繊維等を用いることもできる。これらの繊維は一種を単独で又は２種以上を組み合わせて用いることができる。特に短繊維においては延伸により毛羽が起こりやすいが、本方法を用いると接合部の破壊が起こりにくいため、強度が高く、かつ、毛羽立ちが防止でき肌触りの良いものができる点で好ましい。
【００３８】
接合部１４は、例えば、図４（ｂ）に示すように、積層シート１０Ａの流れ方向（ＭＤ）及びその直交方向（ＣＤ）の両方向に不連続に形成されていることが好ましい。また、積層シート１０Ａは、第２繊維層１２及び／又は第３繊維層１３は、肌触りの良い伸縮性不織布（伸縮性シート）を得る観点から、接合部１４が積層シート１０Ａの表面に凹部を形成しており、それ以外の部分が、凸部となっていることが好ましい。
【００３９】
一方、前記基材シート１０に用いられる前記単層の繊維シートとしては、弾性成分と実質的に非弾性の成分とを含み、エンボス加工による部分的なエンボス部が形成されている単層の繊維シートが挙げられる。例えば、（１）芯部が弾性成分から構成され、鞘部が実質的に非弾性の成分からなる芯鞘型複合繊維、又は弾性成分若しくは非弾性の成分からなるサイド・バイ・サイド型複合繊維、多数分割型複合繊維で構成された、繊維ウエブや各種製法の不織布等に、上述した第１実施形態におけるのと同様のパターンでエンボス加工によるエンボス部を形成したもの、（２）弾性繊維と非弾性繊維とを混合状態で含む、繊維ウエブや各種製法の不織布等に、上述した積層シートにおける接合部と同様のパターンでエンボス加工によるエンボス部を形成したもの等を用いることができる。繊維シートの具体例としては、カード法で得られた繊維ウエブやスパンボンド、メルトブローンなどによって紡糸した繊維ウエブ、水流交絡繊維ウエブ、ニードル交絡繊維ウエブに、ヒートロールで多数の熱融着部を平面視において散点状に形成したものを挙げることができる。
弾性成分としては、上述した弾性繊維の構成材料を挙げることができる。実質的に非弾性の成分としては、上述した非弾性繊維の構成材料が挙げられる。
【００４０】
以上説明したように、本実施形態の加工装置１及びそれを用いたシートの製造方法によれば、噛み合って回転するロール２、３間に基材シート１０に所定の張力を付加しながら一度通しただけで、あらかじめ張力を与えておくことにより基材シート１０を構成する繊維層が延伸されやすくなること、また高い張力を与えることによって噛み合って回転するロール２、３間での該基材シート１０の流れ方向すなわち延伸方向での材料の滑り、収縮を抑えることの効果より、該基材シート１０に効果的に延伸加工を施し、これによって発現される、高い伸縮性を備えたシートを好適に製造することができる。また、本実施形態の加工装置は、基材シートを一度通すだけで優れた延伸加工を施すことができるため、加工済みのシートをそのままその応用製品の製造ラインにインラインで供給することができる。
【００４１】
また、延伸倍率が低い場合でも高い張力を与えることによって、高い延伸倍率で延伸加工を施したものと同等の伸縮性を備えたシートを製造することができるので、以下のような加工上優位な効果が奏される。即ち、従来技術のように歯溝を有する一対のロール間にシートを通して延伸加工を施す場合、歯溝の深さを深くすれば、延伸倍率が高い加工を施すことができるが、ロール同士を噛み合わせて回転させる必要がある。よって、高い延伸倍率で延伸加工を施すには、歯溝の形状の制限があるため、ロールの歯の幅は小さくしなければならない。しかし、本実施形態のように、低い延伸倍率で延伸加工を施すロール（歯溝を有するロール）では、ロールの設計時において、形状の制限が幾分か緩和されるため、高い延伸倍率で延伸加工を施すロールよりも歯の幅を広くすることが可能となる。従って、低い延伸倍率で延伸加工でき、すなわち歯溝の強度を確保することができる。これによって、装置寿命を長くすることができるほか、装置の製作の手間、コストを抑えることができる。また、本実施形態においては、上述のように張力をかけた状態で基材シートに延伸加工を施すことによって当該基材シートに高い伸縮性を付与することができるほか、それに伴って当該基材シートに凹凸形状を付与することもできる。
【００４２】
本発明は、前記実施形態に制限されない。
前記実施形態の加工装置１は、ＪＩＳ  Ｂ１７０１に規定されている標準基準ラック寸法に準じた寸法形状の規定から外れるような形態の歯溝を有するロールを使用したが、これは高い張力をかけながら高い延伸倍率で延伸加工を施すことによって、伸縮性に優れたシートが得られるからである。本発明のシートの製造方法は、該規定に適合する歯溝を有するロールを使用することもでき、その場合にも同様の効果が奏される。
【００４３】
また、例えば、図５に示す実施形態の加工装置１’のように、ロール２、３を基材シート１０の機械流れ方向に直列に複数（図４では便宜上２機）配置し、これらのロール２、３によって基材シート１０に延伸加工を繰り返し施すことによって、基材シート１０により高い伸縮性を発現させることもできる。
【００４４】
また、本発明の加工装置及びそれを用いたシートの製造方法は、前述したような不織布を基材シートとし、伸縮性のシートを製造する場合に特に好適であるが、それ以外、例えば、他の不織布、紙、樹脂フィルム或いはこれらを複合化した複合シート等を基材シートとし、該基材シートに高い延伸加工を施すことができる。このような延伸加工が施されたシートに伸縮性の付与を施すことができる。
【００４５】
本発明の加工装置には、必要に応じてヒーター等を備え、ロールを加熱したりしてその温度を調整する温度調節手段を付設してもよい。また、一方のロールにその周面部において開孔する吸引路を設け、該吸引路を通して加工済みのシートを吸引する吸引手段を付設し、加工済みのシートを移送できるようにしてもよい。
【実施例】
【００４６】
以下、実施例により、本発明をさらに具体的に説明する。
下記実施例１及び２の装置を使用し、下記加工条件で各ロール間に下記基材シートを一度だけ通して加工を施した。加工を施したシートについて下記条件で荷重を負荷したときの伸度を調べた。その結果を表１に示す。
【００４７】
〔実施例１〕
＜ロールの形態及び歯の噛み合い深さ＞２本とも同じ仕様
ロールの歯のピッチ：２ｍｍ
ロールの歯の幅：０．７ｍｍ（根元）、０．５２５ｍｍ（歯の先端）
ロールの歯の高さ：３．５ｍｍ
ロールの歯のＰ．Ｃ．Ｄ（Pitch Circle Diameter）：１５０ｍｍ
ロールの歯の噛み合い深さ：２．７ｍｍ
【００４８】
＜基材シートの材質＞
加工を施す基材シートには、下記弾性繊維からなる弾性繊維層の両面に下記非弾性繊維からなる非弾性繊維層がエアースルー法により複合化された伸縮性複合不織布を用いた。また、１３０℃のヒートエンボス加工を施している。
弾性繊維：スチレン系の熱可塑性エラストマー繊維、繊維径３０μｍ
弾性繊維層の坪量：４０ｇ／ｍ2
非弾性繊維：ＰＥＴ／ＰＥ芯／鞘構造繊維、繊維太さ２ｄｔｅｘ
非弾性繊維層の坪量：１０ｇ／ｍ2
複合シート坪量：６０ｇ／ｍ2
基材シートの破断荷重：５８Ｎ／１００ｍｍ幅（Ｎ＝３測定値の平均）
【００４９】
＜加工条件＞
加工前の基材シートにかける張力：３０Ｎ／１００ｍｍ幅（破断荷重の５１．７％）
加工済みの基材シートにかける張力：１．０Ｎ／１００ｍｍ幅
【００５０】
〔伸度の測定〕
加工を施したシートから幅２５ｍｍ、長さ７５〜１００ｍｍの試験片を作製し、該試験片をシートの機械流れ方向が引っ張り方向となるように引張り試験機にセット（チャック間距離５０ｍｍ）し、ロードセル速度３００ｍ／ｍｉｎで引っ張ったときの荷重−伸度特性を調べた。３本の試験片について同じ測定を行ってそれらの平均値を求めた。そして、１００ｃＮ／２５ｍｍのときの伸度を評価伸度に採用した。
【００５１】
〔比較例１〕
加工前の基材シートにかける張力を５Ｎ／１００ｍｍ幅（破断荷重の８．６％）に変更した以外は、実施例１と同様にして実施例１と同じシートを加工した。
【００５２】
〔実施例２〕
下記の一般的なインボリュート歯車の形状の歯溝を有する一対のロールを供えた装置を使用し、実施例１と同様にして実施例１と同じシートを加工した。
＜ロールの形態及び歯の噛み合い深さ＞
ロールの歯のモジュール：０．７５ｍｍ
なお、ロールの歯の幅、高さ、ピッチは歯のモジュールによりＪＩＳ  Ｂ１７０１によって規定される。
ロールの歯のＰ．Ｃ．Ｄ：１５０ｍｍ
ロールの歯の噛み合い深さ：０．７５ｍｍ
＜加工条件＞
加工前の基材シートにかける張力：３０Ｎ／１００ｍｍ幅（破断荷重の５１．７％）
加工済みの基材シートにかける張力：１．０Ｎ／１００ｍｍ幅
【００５３】
〔比較例２〕
加工前の基材シートにかける張力を５Ｎ／１００ｍｍ幅（破断荷重の８．６％）とした以外は、実施例２と同様にして実施例１と同じシートを加工した。その結果を表１に示す。
【００５４】
【表１】
2008038304.tif 000003
【００５５】
表１に示したように、実施例１及び２の何れの場合にも、高い張力をかけることで、張力が低い場合と比べて、高い伸縮性を有するシートを製造できることがわかった。これに対し、比較例１及び２のように低い張力をかけて延伸加工を施したシートは、伸度はそれぞれ７７％、２０％と伸縮性は高い張力をかけたときと比較して劣っていた。
【産業上の利用可能性】
【００５６】
本発明のシートの加工装置及びシートの製造方法は、加工を施すシートに応じて、多様な産業上の利用が可能であり、使い捨ておむつや生理用ナプキン等の吸収性物品、衣料、医療用の包帯や湿布材等の様々な物品の製造に利用することができる。
【図面の簡単な説明】
【００５７】
【図１】本発明のシートの加工装置の一実施形態及びそれを用いたシートの製造工程を模式的に示す図である。
【図２】同実施形態におけるロールの部分拡大図である。
【図３】本実施形態の加工装置において一対のロール間で基材シートに延伸加工を施している状態を模式的に示す図である。
【図４】本発明のシートの製造方法に用いられる基材シートの一形態を模式的に示す拡大図であり、（ａ）は平面図、（ｂ）は側面図である。
【図５】本発明のシートの加工装置の他の実施形態及びそれを用いたシートの製造工程を模式的に示す図である。
【符号の説明】
【００５８】
１、１’  シートの加工装置
２、３  ロール
２０、３０  歯
４  滑り防止手段
５、６  張力付与手段
１０、１０Ａ  基材シート
【図１】
2008038304.tif 000004
【図２】
2008038304.tif 000005
【図３】
2008038304.tif 000006
【図４】
2008038304.tif 000007
【図５】
2008038304.tif 000008